(57)【要約】【課題】単純な構成で薬剤が徐々に放出される徐放性フィルムを提供することを課題とする。【解決手段】揮発性の薬剤を含包した薬剤入りフィルムと気体透過を抑制する徐放層から成る徐放性フィルムであって、前記薬剤入りフィルムはポリビニルアルコールを主たる樹脂とし、前記徐放層は、分散させたフィラーを含有する樹脂から成り、且つ前記フィラーの含有量が前記徐放層に対し１〜１０重量％であることを特徴とする徐放性フィルム。【選択図】図１
2019069581.tif 000002
【特許請求の範囲】
【請求項１】
揮発性の薬剤を含包した薬剤入りフィルムと気体透過を抑制する徐放層から成る徐放性フィルムであって、
前記薬剤入りフィルムはポリビニルアルコールを主たる樹脂とし、
前記徐放層は、分散させたフィラーを含有する樹脂から成り、
且つ前記フィラーの配合比率が前記徐放層に対して１〜１０重量％である、
ことを特徴とする徐放性フィルム。
【請求項２】
前記徐放層が、前記薬剤入りフィルムの両面に積層されて成ることを特徴とする請求項１に記載の徐放性フィルム。
【請求項３】
前記徐放層を成す主たる樹脂がポリビニルアルコールであることを特徴とする請求項１または２に記載の徐放性フィルム。
【請求項４】
前記フィラーが無機層状鉱物であることを特徴とする請求項１〜３のいずれか１項に記載の徐放性フィルム。
【請求項５】
前記フィラーの単体の大きさは、平均粒径１０μｍ以下であり、且つ厚さ２００μｍ以下であることを特徴とする請求項４に記載の徐放性フィルム。
【請求項６】
前記徐放層の厚さは、０．２〜３μｍであることを特徴とする請求項１〜５のいずれか１項に記載の徐放性フィルム。
【発明の詳細な説明】
【技術分野】
【０００１】
本発明は、揮発性の薬剤を徐々に放出させることができる徐放性フィルムに関する。
【背景技術】
【０００２】
従来、芳香剤・防虫剤といった、大気中に放出されることで薬効を発揮する薬剤を封入した成形体が数多く出回っている。
【０００３】
これらを実用する際に問題となることとしては薬剤の放出時間があり、いかに長期間薬効を維持するかについて様々な発明がなされている。
【０００４】
例えば、文献１では香料の担持体をガスバリアフィルムと透過性フィルムを組み合わせた包材に格納し、透過性フィルムによる窓部を形成することで薬剤を放出できるようにして香りを維持している。
【０００５】
文献２では香料を含む層をガスバリア層で保護し、そこに気体が通過する孔を物理的に開けることによって揮発した薬剤成分を放出できるようにして解決を図っている。
【先行技術文献】
【特許文献】
【０００６】
【特許文献１】特開２０１６-０４３９６６号公報
【特許文献２】特開２０１７-０７１１４４号公報
【発明の概要】
【発明が解決しようとする課題】
【０００７】
しかしながら、従来の技術ではフィルムそのものまたは香料の担持体そのものに揮発性薬剤成分を制御して徐々に放出させる機能、即ち徐放機能を持たせることはできず、気体透過量の制御はあくまで構造の工夫で解決している。そのため、成形体やその製造プロセスが複雑となる問題を抱えている。
そこで、本発明は単純な構成で薬剤が長時間にわたり徐々に放出される徐放性フィルムを提供することを目的とする。  
【課題を解決するための手段】
【０００８】
本発明は前記の問題を解決するためになされたもので、
揮発性の薬剤を含包した薬剤入りフィルムと気体透過を抑制する徐放層から成る徐放性フィルムであって、
前記薬剤入りフィルムはポリビニルアルコールを主たる樹脂とし、
前記徐放層は、分散させたフィラーを含有する樹脂から成り、
且つ前記フィラーの配合比率が前記徐放層に対し１〜１０重量％である、
ことを特徴とする徐放性フィルムである。
【０００９】
また本発明は、
前記徐放層が、前記薬剤入りフィルムの両面に積層されて成ることを特徴とする徐放性フィルムである。
【００１０】
また本発明は、
前記徐放層を成す主たる樹脂がポリビニルアルコールであることを特徴とする徐放性フィルムである。
【００１１】
また本発明は、
前記フィラーが無機層状鉱物であることを特徴とする徐放性フィルムである。
【００１２】
また本発明は、
前記フィラーの単位層の大きさは、平均粒径１０μｍ以下であり、且つ厚さ２００μｍ以下であることを特徴とする徐放性フィルムである。
【００１３】
また本発明は、
前記徐放層の厚さは、０．２〜３μｍであることを特徴とする徐放性フィルムである。
【発明の効果】
【００１４】
本発明によれば、ポリビニルアルコールからなる薬剤入りフィルムとフィラーを含有して気体透過を抑制する徐放層とを備える構成としたことにより、揮発性の薬剤を長時間にわたって放出することが可能な徐放性フィルムを提供することができる。
【図面の簡単な説明】
【００１５】
【図１】本発明の第一の実施形態に係る徐放性フィルムの断面図である。
【発明を実施するための形態】
【００１６】
以下、この発明について図面に基づいて説明する。なお、本発明は本明細書に述べる要点を踏まえるならばこの実施形態に限定されるものではない。
【００１７】
図１は本発明の徐放性フィルム１０の構成を示す断面図であり、揮発性薬剤１４を分散させて包含する薬剤入りフィルム１１に対して、その一方の面に徐放層１２ａが、もう一方の面に徐放層１２ｂがそれぞれ積層されている。また徐放層１２ａ及び徐放層１２ｂの内部には、それぞれフィラー１３が分散されている。
なお、図１では徐放層が薬剤入りフィルムの両面に積層されているが、フィルムの用途によっては片面のみに徐放層を備えた構成であっても構わない。また、例えば絵柄層やシーラント層など別の機能を有する層を更に積層したものであってもよい。
【００１８】
（薬剤を分散させたフィルム）
薬剤入りフィルム１１は、ポリビニルアルコールから成る。ポリビニルアルコール単体にもガスバリア性が弱いながらも存在するため、ポリビニルアルコールからなるフィルム中に薬剤を含ませることで、薬剤は一気に揮発することなく徐々に外へ放出される。この特性は長時間薬効を維持するためには好ましい。さらに、薬剤入りフィルム１１と徐放層１２ａ及び１２ｂに同一樹脂を用いるようにすれば、隣接する二層間をより密着させるという効果もある。
【００１９】
薬剤入りフィルム１１はポリビニルアルコール系樹脂を水に溶解させ、更に揮発性薬剤を分散させることによって成膜原料を調製し、これを成膜することによって得られる。かかる成膜にあたっては溶融押出し法や流延法等を採用することができ、揮発性薬剤の安定性の面から流延法が好ましい。
【００２０】
乾燥後の薬剤入りフィルム１１の厚さは、担持させたい薬剤の量によって適宜選択されるものであるが、好ましくは２０〜１００μｍ、更には３０〜８０μｍであることがより好ましい。かかる厚さが２０μｍ未満であると、機械的強度が足りず問題となる。厚さが１００μｍ以上であると、徐放層のない断面からの透過が多くなりすぎる傾向があるとともにフィルムとしての取り回しが悪化する傾向がある。
【００２１】
徐放層１２ａ及び１２ｂは、ポリビニルアルコールから成ることが好ましい。
【００２２】
徐放層１２ａ及び１２ｂはポリビニルアルコール系樹脂を水に溶解させ、更にフィラー１３を分散させることによって成膜原料を調製し、これを成膜してフィルムとする。
【００２３】
薬剤入りフィルム１１、徐放層１２ａ及び１２ｂに用いるポリビニルアルコール樹脂は、けん化度が９５％以上、重合度が３００以上であるものが好ましい。ポリビニルアルコール樹脂はけん化度が高くなるにつれ、皮膜強度が高まる。ポリビニルアルコール樹脂のけん化度が９５％を下回ると、吸湿による性能低下や皮膜強度の低下が看過できなくなる。重合度が３００未満では気体透過を抑制する効果が低下し、目的の性能が満たせなくなる。
【００２４】
前記フィラー１３は、迷路効果による気体拡散抑制効果を持つものを用いる。無機フィラー、特に無機層状鉱物が好ましい。この無機層状鉱物とは、極めて薄い単位層が積み重なって粒子を形成する鉱物である。更に無機層状鉱物の中では水中で膨潤、へき開するものが好ましく、特に粘土化合物が好ましい。
【００２５】
フィラー１３の前記単位層の大きさは、平均粒径１０μｍ以下、厚さ２００ｎｍ以下が好ましい。
【００２６】
フィラー１３の徐放層１２ａ、１２ｂにおける全固形分配合比率は用途に応じて設定されるが、１〜１０重量％が好ましい。本発明者が鋭意検討した結果によれば、フィラーの配合比率が１０重量％を超えると薬効を発揮できるだけの量が透過できなくなり、性能を満たさない。また１重量％未満であると、気体透過を抑制する効果が不充分となり、長時間薬効を発揮できない。
【００２７】
乾燥後の徐放層の厚さは、フィラー１３の添加量とあわせて要求される徐放量によって設定される。０．２μｍ〜２μｍであることが好ましく、０．３μｍ〜１μｍであることがより好ましい。
０．２μｍ以下では徐放層としての効果を発揮せず、２μｍを超えると乾燥負荷が増大するほか、薬剤を十分に透過させなくなる。
【００２８】
徐放層の性能は、フィラー１３の含有量と膜厚によって、薬剤とその使用目的に合わせた調整ができることが好ましい。
【００２９】
薬剤１４は常温で揮発する物質であれば特にその種類を限定しない。マイクロカプセルに封入した状態で適用してもかまわない。
【００３０】
薬剤１４の全固形分配合比率は用途に応じて設定される。１重量％〜５０重量％が好ましく、更に４重量％〜３０重量％が好ましい。かかる比率が１重量％以下であると十分な揮発量が得られない問題が起こり得る。５０重量％を超えると、薬剤入りフィルム１１の機械的強度が大きく下がり問題となる。
【実施例】
【００３１】
以下に実施例及び比較例をあげる。
【００３２】
＜実施例１＞
（薬剤入りフィルム）
ポリビニルアルコール樹脂として、ＰＶＡ−１１７(クラレ製)を用いた。これに薬剤１４として合成香料(ローズ臭)を、ポリビニルアルコール１００重量部に対して４重量部加え混合した。これを粘度１００ｍＰａ・ｓ（ＲＴ２５℃）となるようにイオン交換水を加え、溶解・分散させてフィルムの成膜原料とした。
【００３３】
（徐放層）
ポリビニルアルコール樹脂として、ＰＶＡ−１１７(クラレ製)を用いた。これにフィラー１３として水膨潤性合成雲母ソマシフＭＥＢ−３（コープケミカル社製）をポリビニルアルコール１００重量部に対して８重量部加え混合した。これを粘度１００ｍＰａ・ｓとなるようにイオン交換水を加え、溶解・分散させて徐放層１２ａ及び１２ｂの成膜原料とした。
【００３４】
前記フィルム成膜原料を用いて、成膜機により５ｍ/ｍｉｎの速度で流延成膜法によって成膜し、温度９０℃で乾燥させ、薬剤入りフィルム１１を得た。
【００３５】
この薬剤入りフィルム１１に対し前記の徐放層の成膜原料を用いて、フィルムと同様の条件で上から成膜を行い積層させ、徐放性フィルム１０を得た。
【００３６】
＜実施例２＞
前記構成のうち、徐放層１２ａ及び１２ｂの組成をポリビニルアルコール１００重量部に対してフィラーを１重量部とした成膜原料を用いて、同様の工程で徐放成フィルム１０を得た。
【００３７】
＜実施例３＞
前記構成のうち、徐放層１２ａ及び１２ｂの組成をポリビニルアルコール１００重量部に対してフィラーを１０重量部とした成膜原料を用いて、同様の工程で徐放成フィルム１０を得た。
【００３８】
＜比較例１＞
前記構成のうち、徐放層１２ａ及び１２ｂの組成をフィラー１３を含まずにポリビニルアルコールのみとした成膜原料を用いて、同様の工程で徐放性フィルム１０を得た。
【００３９】
＜比較例２＞
前記構成のうち、徐放層１２ａ及び１２ｂの組成をポリビニルアルコール１００重量部に対してフィラーを３０重量部とした成膜原料を用いて、同様の工程で徐放性フィルム１０を得た。
【００４０】
＜比較例３＞
前記構成のうち、薬剤入りフィルム１１の組成をアクリル樹脂に変えた成膜をおこなった。アクリル樹脂としてＢＰ−４ＥＡＬ(共栄社化学株式会社製)、９ＥＧ−Ａ(共栄社化学株式会社製)、光硬化開始剤としてＬＵＮＡＣＵＲＥ ２００（ＤＫＳＨジャパン製）を用いた。ＢＰ−４ＥＡＬを８０重量部、９ＥＧ−Ａを２０重量部、ＬＵＮＡＣＵＲＥ  ２００を２重量部、香料を４重量部で混合し、粘度１００ｍＰａ・ｓ（ＲＴ２５℃）となるようにメチルエチルケトンで希釈してアクリル樹脂成膜原料とした。これを成膜機により５ｍ/ｍｉｎの速度で流延成膜法によって成膜し、温度８０℃で乾燥させ硬化に十分な紫外線を照射し、アクリル樹脂フィルムを得た。
【００４１】
このアクリル樹脂フィルムに対し、実施例１に記載した徐放層を、成膜機により５ｍ/ｍｉｎの速度で流延成膜法によって成膜し、温度９０℃で乾燥させて徐放性フィルム１０を得た。
【００４２】
（フィルムの徐放性評価）
前記６種の徐放性フィルムにおける薬剤の徐放性について成膜直後、成膜後１ヶ月、成膜後３ヶ月で比較したところ、比較例１は成膜後３ヶ月で芳香が認められなくなり、比較例２は成膜時点で芳香が認められず、比較例３は成膜後１ヶ月で芳香が認められなくなった。一方、実施例１〜３は成膜後３ヶ月後も芳香が認められた。
以上の実施例及び比較例の結果をまとめて表１に示す。
【００４３】
【表１】
2019069581.tif 000003
【産業上の利用可能性】
【００４４】
本発明のフィルムは、揮発性薬剤の薬効を長期間維持することができるフィルムであり、例えば消臭フィルムや芳香フィルムに用いることができる。
【符号の説明】
【００４５】
１０…徐放性フィルム
１１…薬剤入りフィルム
１２ａ,１２ｂ…徐放層
１３…フィラー
１４…揮発性薬剤
【図１】
2019069581.tif 000004